(57)【要約】  分散物の１つの例は、酸化セシウムタングステンナノ粒子、両性イオン性安定剤、および残部の水を含む。噴射可能な組成物の１つの例は、酸化セシウムタングステンナノ粒子、両性イオン性安定剤、界面活性剤、共溶媒、および残部の水を含む。噴射可能な組成物の安定性を改善するための方法は、酸化セシウムタングステンナノ粒子、界面活性剤、共溶媒、および残部の水を含む、噴射可能な組成物に対して、両性イオン性安定剤を取り入れることを含んでいる。
2019536825.tif 000002
【特許請求の範囲】
【請求項１】
分散物であって：
酸化セシウムタングステンナノ粒子；
両性イオン性安定剤；および
残部の水
を含む分散物。
【請求項２】
両性イオン性安定剤に対する酸化セシウムタングステンナノ粒子の重量比が１：１０から１０：１の範囲にある、請求項１の分散物。
【請求項３】
両性イオン性安定剤は、Ｃ２からＣ８のベタイン、１００ｇの水に対して少なくとも１０ｇの溶解度を有するＣ２からＣ８のアミノカルボン酸、タウリン、およびこれらの組み合わせからなる群より選択される、請求項１の分散物。
【請求項４】
両性イオン性安定剤はＣ２からＣ８のベタインであり；そして
Ｃ２からＣ８のベタインは分散物の合計重量％の約８重量％から約３５重量％の範囲にわたる量で存在する、請求項３の分散物。
【請求項５】
両性イオン性安定剤はＣ２からＣ８のアミノカルボン酸であり；
Ｃ２からＣ８のアミノカルボン酸はベータアラニン、ガンマアミノ酪酸、グリシン、およびこれらの組み合わせからなる群より選択され；そして
Ｃ２からＣ８のアミノカルボン酸は分散物の合計重量％の約２重量％から約２０重量％の範囲にわたる量で存在する、請求項３の分散物。
【請求項６】
噴射可能な組成物であって：
酸化セシウムタングステンナノ粒子；
両性イオン性安定剤；
界面活性剤；および
残部の水
を含む、噴射可能な組成物。
【請求項７】
両性イオン性安定剤に対する酸化セシウムタングステンナノ粒子の重量比が１：１０から１０：１の範囲にある、請求項６の噴射可能な組成物。
【請求項８】
両性イオン性安定剤は、Ｃ２からＣ８のベタイン、１００ｇの水に対して少なくとも１０ｇの溶解度を有するＣ２からＣ８のアミノカルボン酸、タウリン、およびこれらの組み合わせからなる群より選択される、請求項６の噴射可能な組成物。
【請求項９】
両性イオン性安定剤はＣ２からＣ８のベタインであり；そして
Ｃ２からＣ８のベタインは噴射可能な組成物の合計重量％の約８重量％から約３５重量％の範囲にわたる量で存在する、請求項８の噴射可能な組成物。
【請求項１０】
両性イオン性安定剤はＣ２からＣ８のアミノカルボン酸であり；
Ｃ２からＣ８のアミノカルボン酸はベータアラニン、ガンマアミノ酪酸、グリシン、およびこれらの組み合わせからなる群より選択され；そして
Ｃ２からＣ８のアミノカルボン酸は噴射可能な組成物の合計重量％の約２重量％から約２０重量％の範囲にわたる量で存在する、請求項８の噴射可能な組成物。
【請求項１１】
酸化セシウムタングステンナノ粒子は噴射可能な組成物中に、約１重量％から約１５重量％の範囲にわたる量で存在し；
両性イオン性安定剤は噴射可能な組成物中に、約２重量％から約３５重量％の範囲にわたる量で存在し；
界面活性剤は噴射可能な組成物中に、約０.１重量％から約４重量％の範囲にわたる量で存在し；そして
噴射可能な組成物はさらに、約２重量％から約８０重量％の範囲にわたる量で存在する共溶媒を含む、請求項６の噴射可能な組成物。
【請求項１２】
抗コゲーション剤、キレート剤、抗微生物剤、およびこれらの組み合わせからなる群より選択された添加剤をさらに含み；この添加剤は噴射可能な組成物中に、噴射可能な組成物の合計重量％に基づいて約０.０１重量％から約２０重量％の範囲にわたる量で存在する、請求項６の噴射可能な組成物。
【請求項１３】
噴射可能な組成物の合計重量％に基づいて約１重量％から約１０重量％の範囲にわたる量で存在する着色剤をさらに含む、請求項６の噴射可能な組成物。
【請求項１４】
噴射可能な組成物の安定性を改善するための方法であって：
酸化セシウムタングステンナノ粒子；
界面活性剤；
共溶媒；および
残部の水
を含む噴射可能な組成物に、両性イオン性安定剤を取り入れることを含む、方法。
【請求項１５】
両性イオン性安定剤を酸化セシウムタングステンナノ粒子を含有する水性分散物中に取り入れ、それによって安定化された分散物を形成し；そして
安定化された分散物に対して、界面活性剤、共溶媒、および残部の水を取り入れることをさらに含む、請求項１４の方法。
【発明の詳細な説明】
【背景技術】
【０００１】
家庭およびオフィスでの用途に加えて、インクジェット技術は、高速の商業印刷および工業印刷にも広がってきている。インクジェット印刷はノンインパクト式の印刷方法であり、電子信号を使用して、インクの液滴または流れを制御し、方向付けて、媒体上に堆積させる。幾つかの商業用および工業用のインクジェットプリンターは、高速印刷を達成するために、固定されたプリントヘッドと、可動の基材ウェブを利用している。現在のインクジェット印刷技術は、熱的射出、圧電による圧力、または振動によって、小さなノズルを介してインク液滴を媒体表面上へと押し出すことを包含している。この技術は、プリンターの低騒音性、高速記録性能、および多色カラー記録性能を含む、多くの理由によって、種々の媒体表面（例えば紙）上へとイメージを記録するポピュラーな方法になっている。
【図面の簡単な説明】
【０００２】
本開示の例の特徴は、以下の詳細な説明および図面を参照することによって明らかとなるが、そこにおいて同様の参照番号は、同一ではないとしても、類似の部品に対応する。
【０００３】
図１は、本願で開示する噴射可能な組成物の例についての体積加重平均径（ＭＶ、または体積の分散のμｍ単位での平均径、Ｙ軸）を示す棒グラフであり；
【０００４】
図２は、加速貯蔵（ＡＳ）環境における時間（週、Ｘ軸）の関数としての、噴射可能な組成物の例の波長１,０００ｎｍにおける吸光度（Ｙ軸、吸光度単位（ＡＵ）、水中で１：１０００の希釈率および１ｃｍの光路長）を示すグラフであり；
【０００５】
図３は、水性分散物中における酸化セシウムタングステンの体積加重平均径（ＭＶ、ｎｍ単位、Ｙ軸）に対するＮａＮＯ３濃度（Ｍ、Ｘ軸）の影響を示すグラフであり；
【０００６】
図４は、別の水性分散物中における酸化セシウムタングステンの体積加重平均径（ＭＶ、ｎｍ単位、Ｙ軸）に対するＮａＮＯ３濃度（Ｍ、Ｘ軸）の影響を示すグラフであり；
【０００７】
図５は、さらに別の水性分散物中における酸化セシウムタングステンの体積加重平均径（ＭＶ、ｎｍ単位、Ｙ軸）に対するＮａＮＯ３濃度（Ｍ、Ｘ軸）の影響を示すグラフであり；そして
【０００８】
図６は、水性分散物中における酸化セシウムタングステンのＤ９５粒子径（ｎｍ単位、Ｙ軸）に対する粉砕時間（分、Ｘ軸）の影響を示すグラフである。
【発明を実施するための形態】
【０００９】
本願に開示されているのは水系分散物であり、これは酸化セシウムタングステンナノ粒子および両性イオン性安定剤を含む。この両性イオン性安定剤は、輸送および貯蔵に際して、酸化セシウムタングステンナノ粒子分散物の安定性を向上させうる。分散物の安定性が向上したことは、長期的に、ｐＨ、粒子径（例えば体積加重平均径）、粘度、および／または赤外線（ＩＲ）吸光度の変化が最小限であるか、または生じないことによって観察される。
【００１０】
やはり本願に開示されているのは噴射可能な組成物であり、これは酸化セシウムタングステンナノ粒子および両性イオン性安定剤を含む。幾つかの例では、酸化セシウムタングステンナノ粒子および両性イオン性安定剤は、上述した水系分散物中に存在していてよく、これが水系ビヒクルに取り入れられて（顔料分散物および／または吸収剤分散物として）、噴射可能な組成物が形成される。他の例では、両性イオン性安定剤および酸化セシウムタングステンナノ粒子は水系ビヒクルへと直接に添加されて、噴射可能な組成物が形成される。両性イオン性安定剤は、噴射可能な組成物中における酸化セシウムタングステンナノ粒子の安定性を増大させる。噴射可能な組成物中における安定性の増大は、長期的に、ｐＨ、粒子径（例えば体積加重平均径）、粘度、および／または赤外線（ＩＲ）吸光度の変化が最小限であるか、または生じないことによって観察されうる。
【００１１】
かくして、酸化セシウムタングステンナノ粒子分散物および／または噴射可能な組成物の安定性は、ｐＨの安定性、物理的な安定性、粘度の安定性、および／またはＩＲ吸光度の安定性に関して測定可能である。本願で参照される用語「ｐＨの安定性」は、分散物または噴射可能な組成物が長期にわたって実質的に変化しない（例えば元のｐＨの±０.５以内）ｐＨを維持することのできる性能を意味している。
【００１２】
本願で参照する用語「物理的な安定性」は、分散物または噴射可能な組成物中の酸化セシウムタングステンナノ粒子が長期にわたり実質的に変化しないままである性能を意味している。組成物の物理的な安定性を判定するために、粒子径の変化を長期にわたって測定してよく（例えば、動的光散乱を使用して）、そして寸法変化の割合を求めてよい。粒子径が２０ｎｍを超えて（その元の寸法から）増大しない場合は、粒子径は「長期にわたり実質的に変化しない」と見做してよい。しかしながら幾つかの場合には、より大きな粒子径の増大であっても、粒子が沈降しない限りは、依然として物理的に安定であると見做してよい場合がある。物理的な安定性を測定するための１つの方法は、体積加重分布に関して、酸化セシウムタングステンナノ粒子の粒子径を測定することである。そうした分布は、体積によって表した粒子の数を示している。１つの例として、体積加重平均径は、マイクロトラック社から市販されているＮＡＮＯＴＲＡＣ登録商標粒子径分布測定システム（体積加重平均径の５０％累積値を使用してよい）で測定してよい。この粒子径分布測定システムは、レーザー光の動的散乱を使用する。
【００１３】
本願に開示する例では、体積加重平均径測定値は、所定の体積範囲内の酸化セシウムタングステンナノ粒子の平均径である。体積加重平均径は場合によっては、ｄｅ  Ｂｒｏｕｃｋｅｒｅ平均径と呼ばれ、実際の粒子が同じ体積の球形粒子であると仮定した加重平均体積径である。
【００１４】
貯蔵後に、体積加重平均径が比較的一定のままである場合には、それは安定な分散物または噴射可能な組成物であることの証左である。しかしながら、分散物または噴射可能な組成物が貯蔵されていた後に、体積加重平均径が著しく増大した場合には、それは望ましくない凝集の徴候であり、また分散物または噴射可能な組成物がより安定でないことを示している。
【００１５】
本願で参照するところでは、用語「粘度の安定性」は、分散物または噴射可能な組成物が、実質的に変化しない粘度を長期にわたって維持することのできる性能を意味している（例えば、室温が１８℃から２２℃の範囲にあるとして、室温において５ｃＰを超えて増大しない）。
【００１６】
本願で参照するところでは、用語「ＩＲ吸光度の安定性」は、分散物または噴射可能な組成物が、実質的に変化しないＩＲ吸光度を長期にわたって維持することのできる性能を意味している（例えば、吸光度の喪失が１０％を超えない）。
【００１７】
ｐＨの変化、粒子径の変化、粘度の変化、および／またはＩＲ吸光度の変化の測定を容易にするために、分散物または噴射可能な組成物は、加速貯蔵（ＡＳ）環境に貯蔵してよい。ｐＨ、粒子径、粘度、および／またはＩＲ吸光度は、分散物または噴射可能な組成物をＡＳ環境に貯蔵する前および後に測定してよい。加速貯蔵環境は、約４５℃から約６０℃の範囲の温度を有する環境であってよい。１つの例では、加速貯蔵環境は約６０℃の温度に焼成されたオーブンであり、分散物または噴射可能な組成物は、このＡＳ環境に約６週間貯蔵される。
【００１８】
ｐＨの変化、粒子径の変化、粘度の変化、および／またはＩＲ吸光度の変化の測定を容易にするための付加的な方法は、分散物または噴射可能な組成物を、温度サイクル（Ｔサイクル）にさらすことである。Ｔサイクル試験は、ＡＳ環境試験によっては示されない、分散物または噴射可能な組成物の不安定性を示しうる。逆に、ＡＳ環境試験は、Ｔサイクル試験によっては示されない、分散物または噴射可能な組成物の不安定性を示しうる。安定な分散物または噴射可能な組成物は、ＡＳ環境試験およびＴサイクル試験の両方を通過することができなければならない。Ｔサイクル試験を実行する場合、ｐＨ、粒子径、粘度、および／またはＩＲ吸光度は、分散物または噴射可能な組成物がＴサイクルにさらされる前および後で測定してよい。Ｔサイクルは、分散物または噴射可能な組成物を高温に加熱し、分散物または噴射可能な組成物をその高温に数分間保持し、次いで分散物または噴射可能な組成物を低温に冷却して、分散物または噴射可能な組成物をその低温に数分間保持することを包含してよい。この過程は、数サイクル（例えば５回）にわたって繰り返してよい。
【００１９】
上述したように、大きなｐＨの変化、大きな粒子径の変化、大きな粘度の変化、および／または大きなＩＲ吸光度の変化は、分散物または噴射可能な組成物の安定性が劣っていることを示しうる。さらにまた、大きなｐＨの変化（例えば、±０.５を超えるｐＨの変化）、大きな粒子径の変化（例えば、２０ｎｍを超える粒子径の増大）、または大きな粘度の変化（例えば、５ｃＰを超える粘度の増大）は、分散物または噴射可能な組成物の貯蔵寿命の短縮につながる可能性がある。１つの例として、大きな粒子径の変化は、噴射可能な組成物の大部分における相分離（例えば、ナノ粒子のビヒクルからの分離、相互の凝集、および／または沈降）に由来しうるものであり、これは噴射可能な組成物が使用不能になる原因となる。大きなｐＨの変化、大きな粒子径の変化、または大きな粘度の変化はまた、噴射性および／またはイメージ品質を変化させうる。前述したように、ナノ粒子の凝集および／または沈降は、噴射可能な組成物の噴射をより困難なものとしうる。別の例として、大きなｐＨの変化は、分散物または噴射可能な組成物の粘度における、より大きな変化を生ずる可能性がある。ｐＨが小さくなり過ぎると、分散物または噴射可能な組成物の粘度は増大する可能性があり、これによって分散物または噴射可能な組成物がより速い硬化を受けるようになり、プリントヘッドのノズルが詰まる可能性がある。ｐＨが大きくなり過ぎると、分散物または噴射可能な組成物の粘度は低下する可能性があり、これによって分散物または噴射可能な組成物は弱く、ゆっくりと乾燥するようになって、劣った耐水性その他を示す。さらにまた、大きなＩＲ吸光度の変化（例えば、吸光度の喪失が１０％を越えるＩＲ吸光度の変化）は、分散物または噴射可能な組成物をＩＲ吸収剤として使用不能としうる。１つの例として、酸化セシウムタングステンナノ粒子分散物を含有する噴射可能な組成物は、３次元（３Ｄ）印刷システムにおける融合剤として使用してよく、そこにおいて酸化セシウムタングステンナノ粒子はプラズモン共鳴吸収剤として作用する。
【００２０】
上述したように、酸化セシウムタングステンナノ粒子分散物は、酸化セシウムタングステンナノ粒子、両性イオン性安定剤、および残部の水を含む。幾つかの例では、酸化セシウムタングステンナノ粒子分散物はこれら３つの成分からなり、他の成分は含まない。
【００２１】
１つの例では、酸化セシウムタングステンナノ粒子は一般式ＣｓｘＷＯ３を有し、ここで０＜ｘ＜１である。酸化セシウムタングステンナノ粒子は分散物に、薄い青色を付与しうる。この色の濃さは、少なくとも部分的には、分散物中の酸化セシウムタングステンナノ粒子の量に依存する。１つの例では、酸化セシウムタングステンナノ粒子は分散物中に、約１重量％から約２０重量％（分散物の合計の重量％に基づいて）の範囲にわたる量で存在してよい。
【００２２】
酸化セシウムタングステンナノ粒子の平均粒子径（例えば、体積加重平均径）は、約１ｎｍから約４０ｎｍの範囲にあってよい。幾つかの例では、酸化セシウムタングステンナノ粒子の平均粒子径は、約１ｎｍから約１５ｎｍまたは約１ｎｍから約１０ｎｍの範囲にあってよい。この粒子径の範囲の上端（例えば、約３０ｎｍから約４０ｎｍ）は余り望ましくないであろう、というのは、そうした粒子を安定化するのはより困難だからである。
【００２３】
酸化セシウムタングステンナノ粒子分散物はまた、両性イオン性安定剤を含んでいる。上述したように、両性イオン性安定剤は分散物の安定性を改善しうる。両性イオン性安定剤は全体として中性の電荷を有するが、分子の少なくとも１つの領域（例えばアミノ基）は正電荷を有し、分子の少なくとも１つの他の領域は負電荷を有する。酸化セシウムタングステンナノ粒子は、僅かな負電荷を有してよい。両性イオン性安定剤分子は、両性イオン性安定剤分子の正領域が酸化セシウムタングステンナノ粒子に最も近く、そして両性イオン性安定剤の負領域が酸化セシウムタングステンナノ粒子からより遠いようにして、僅かに負の酸化セシウムタングステンナノ粒子の周囲に配向しうる。次いで、両性イオン性安定剤分子の負領域の負電荷は、酸化セシウムタングステンナノ粒子と反発し合う。両性イオン性安定剤分子は、酸化セシウムタングステンナノ粒子の周囲に保護層を形成してよく、それらが相互に直接接触することを防止し、および／または粒子表面の間の距離を増大させる（例えば、約１ｎｍから約２ｎｍの範囲にある距離だけ）。かくして、両性イオン性安定剤は、酸化セシウムタングステンナノ粒子が分散物中で凝集および／または沈降するのを防止しうる。
【００２４】
適切な両性イオン性安定剤の例には、Ｃ２からＣ８のベタイン、１００ｇの水に対して少なくとも１０ｇの溶解度を有するＣ２からＣ８のアミノカルボン酸、タウリン、およびこれらの組み合わせが含まれる。Ｃ２からＣ８のアミノカルボン酸の例には、ベータアラニン、ガンマアミノ酪酸、グリシン、およびこれらの組み合わせが含まれる。
【００２５】
両性イオン性安定剤は分散物中に、約２重量％から約３５重量％（分散物の合計の重量％に基づいて）の範囲にわたる量で存在してよい。両性イオン性安定剤がＣ２からＣ８のベタインである場合、Ｃ２からＣ８のベタインは、分散物の合計重量％の約８重量％から約３５重量％の範囲にわたる量で存在してよい。両性イオン性安定剤がＣ２からＣ８のアミノカルボン酸である場合、Ｃ２からＣ８のアミノカルボン酸は、分散物の合計重量％の約２重量％から約２０重量％の範囲にわたる量で存在してよい。両性イオン性安定剤がタウリンである場合、タウリンは分散物の合計重量％の約２重量％から約３５重量％の範囲にわたる量で存在してよい。
【００２６】
１つの例では、酸化セシウムタングステンナノ粒子の両性イオン性安定剤に対する重量比は１：１０から１０：１の範囲にわたる。別の例では、酸化セシウムタングステンナノ粒子の両性イオン性安定剤に対する重量は１：１である。
【００２７】
分散物の残部は水である。
【００２８】
両性イオン性安定剤は酸化セシウムタングステンナノ粒子および水に対して、ナノ粒子を水中で粉砕して分散物を形成する前、間、または後に添加してよい。
【００２９】
上述したように、本願においてはまた、噴射可能な組成物が開示される。噴射可能な組成物は、例えば、連続式インクジェット印刷、またはピエゾ式インクジェット印刷およびサーマルインクジェット印刷を含むドロップオンデマンドインクジェット印刷のような、既知のインクジェット印刷技術の任意のものを使用して適用可能である。噴射可能な組成物は、幾つかの場合には、インクジェットインクとして使用してよい。例えば、酸化セシウムタングステンナノ粒子は噴射可能な組成物に対して青色（その濃さは存在するナノ粒子の量に応じて変化しうる）を付与しうるものであり、かくしてインクジェットインクとして使用してよい。別の例として、噴射可能な組成物は付加的な着色剤（酸化セシウムタングステンナノ粒子に加えて）を含んでよく、かくしてインクジェットインクとして使用してよい。噴射可能な組成物は、他の場合には、３Ｄ印刷における融合剤として使用してよい。
【００３０】
本願で開示する、酸化セシウムタングステンナノ粒子および両性イオン性安定剤を含む噴射可能な組成物は、液体であり、単独のカートリッジセットに含有されてよく、または複数カートリッジのセットに含有されてよい。複数カートリッジのセットの場合、複数の噴射可能な組成物のうち任意の数のものが、それに取り入れられた酸化セシウムタングステンナノ粒子および両性イオン性安定剤を有するものであってよい。
【００３１】
１つの例では、本願に開示する噴射可能な組成物は、酸化セシウムタングステンナノ粒子、両性イオン性安定剤、界面活性剤、および残部の水を含む。幾つかの例では、噴射可能な組成物はこれらの成分からなり、他の成分は含まない。別の例では、本願に開示する噴射可能な組成物は、酸化セシウムタングステンナノ粒子、両性イオン性安定剤、共溶媒、界面活性剤、および残部の水を含む。幾つかの例では、噴射可能な組成物はこれらの成分からなり、他の成分は含まない。他の例では、噴射可能な組成物は、添加剤（例えば、抗コゲーション剤、キレート剤、抗微生物剤、またはそれらの組み合わせ）のような付加的な成分を含んでよい。
【００３２】
本願で使用するところでは、用語「噴射可能な組成物のビヒクル」、「液体ビヒクル」、および「ビヒクル」は、酸化セシウムタングステンナノ粒子および両性イオン性安定剤が入れられて噴射可能な組成物（単数または複数）が形成される、液状流体を参照してよい。本開示の噴射可能な組成物セット（単数または複数）については、種々の液体ビヒクルを使用してよい。ビヒクルは水を単独で、または種々の付加的な成分と組み合わせて含んでよい。そうした付加的な成分の例には、共溶媒（単数または複数）、界面活性剤（単数または複数）、抗微生物剤（単数または複数）、抗コゲーション剤（単数または複数）、および／またはキレート剤が含まれうる。
【００３３】
噴射可能な組成物の液体ビヒクルにはまた、界面活性剤（単数または複数）が含まれてよい。界面活性剤は、約０.１重量％から約４重量％（噴射可能な組成物の合計重量％に基づいて）の範囲にわたる量で存在してよい。適切な界面活性剤の例は、ノニオン性界面活性剤である。幾つかの特定的な例には、自己乳化性の、アセチレンジオールの化学的性質に基づくノニオン性湿潤剤（例えばエアー・プロダクツ・アンド・ケミカルズ社のＳＵＲＦＹＮＯＬ登録商標ＳＥＦ）、ノニオン性フルオロ界面活性剤（例えば以前はＺＯＮＹＬ  ＦＳＯとして知られていた、デュポン社のＣＡＰＳＴＯＮＥ登録商標フルオロ界面活性剤）、およびこれらの組み合わせが含まれる。他の例では、界面活性剤はエトキシル化された低発泡性湿潤剤（例えば、エアー・プロダクツ・アンド・ケミカルズ社のＳＵＲＦＹＮＯＬ登録商標４４０またはＳＵＲＦＹＮＯＬ登録商標ＣＴ−１１１）またはエトキシル化された湿潤剤および分子消泡剤（例えば、エアー・プロダクツ・アンド・ケミカルズ社のＳＵＲＦＹＮＯＬ登録商標４２０）である。さらに他の適切な界面には、ノニオン性湿潤剤および分子消泡剤（例えば、エアー・プロダクツ・アンド・ケミカルズ社のＳＵＲＦＹＮＯＬ登録商標１０４Ｅ）、または水溶性ノニオン性界面活性剤（例えば、ダウ・ケミカル社のＴＥＲＧＩＴＯＬＴＭＴＭＮ−６、ＴＥＲＧＩＴＯＬＴＭ１５Ｓ７、およびＴＥＲＧＩＴＯＬＴＭ１５Ｓ９）が含まれる。幾つかの例では、アニオン性界面活性剤をノニオン性界面活性剤と組み合わせて使用してよい。１つの適切なアニオン性界面活性剤は、アルキルジフェニルオキシドジスルホネート（例えば、ダウ・ケミカル社のＤＯＷＦＡＸＴＭ８３９０およびＤＯＷＦＡＸＴＭ２Ａ１）である。幾つかの例では、親水性親油性バランス（ＨＬＢ）が１０未満の界面活性剤を用いることが望ましい。
【００３４】
ビヒクルは、共溶媒（単数または複数）を含んでよい。ビヒクルに添加してよい共溶媒の幾つかの例には、１−（２−ヒドロキシエチル）−２−ピロリジノン、２−ピロリジノン、２−メチル−１,３−プロパンジオール、１,５−ペンタンジオール、トリエチレングリコール、テトラエチレングリコール、１,６−ヘキサンジオール、トリプロピレングリコールメチルエーテル、エトキシル化グリセロール−１（ＬＥＧ−１）、およびこれらの組み合わせが含まれる。単独の共溶媒を使用する場合も、共溶媒の組み合わせを使用する場合も、噴射可能な組成物中の共溶媒（単数または複数）の合計量は、噴射可能な組成物の合計重量％に関して約２重量％から約８０重量％の範囲にあってよい。共溶媒の添加量は、約０.８ｃＰから５ｃＰの範囲にある粘度を達成するように調節してよい。
【００３５】
幾つかの例では、液体ビヒクルはまた、前述した添加剤の１つまたはより多くを含んでよい。繰り返すと、その添加剤は、抗コゲーション剤、キレート剤、抗微生物剤、またはこれらの組み合わせであってよい。添加剤の量は、添加剤の種類に応じて変動しうるが、一般に添加剤は噴射可能な組成物中に、約０.０１重量％から約２０重量％（噴射可能な組成物の合計重量％に基づいて）の範囲にわたる量で存在してよい。
【００３６】
上述したように、抗コゲーション剤は、噴射可能な組成物中に含まれてよい。コゲーションとは、サーマルインクジェットプリントヘッドの加熱要素上への、噴射可能な組成物の乾燥した成分の堆積物を意味している。抗コゲーション剤（単数または複数）は、コゲーションの蓄積防止を補助するために含められる。適切な抗コゲーション剤の例には、オレス−３−リン酸（例えばクロダ社からＣＲＯＤＡＦＯＳＴＭＯ３ＡまたはＣＲＯＤＡＦＯＳＴＭＮ−３酸として市販されている）、またはオレス−３−リン酸と低分子量（例えば＜５０００）のポリアクリル酸ポリマーの組み合わせが含まれる。単一の抗コゲーション剤を使用する場合も、抗コゲーション剤の組み合わせを使用する場合も、噴射可能な組成物中の抗コゲーション剤（単数または複数）の合計量は、約０.１重量％から約０.２重量％（噴射可能な組成物の合計の重量％に基づいて）の範囲にあってよい。
【００３７】
液体ビヒクルはまた、キレート剤を含んでよい。キレート剤は噴射可能な組成物中に、重金属不純物の有害な影響を排除するために含められてよい。適切なキレート剤の例には、エチレンジアミン４酢酸ジナトリウム（ＥＤＴＡ−Ｎａ）、エチレンジアミン４酢酸（ＥＤＴＡ）、およびメチルグリシン２酢酸（例えばＢＡＳＦ社のＴＲＩＬＯＮ登録商標Ｍ）が含まれる。単一のキレート剤を使用する場合も、キレート剤の組み合わせを使用する場合も、噴射可能な組成物中のキレート剤（単数または複数）の合計量は、噴射可能な組成物の合計の重量％に基づいて０重量％から約２重量％の範囲にあってよい。
【００３８】
液体ビヒクルはまた、抗微生物剤（単数または複数）を含んでよい。適切な抗微生物剤には、殺生物剤および抗菌剤が含まれる。例示的な抗微生物剤には、ＮＵＯＳＥＰＴ登録商標（アシュランド社）、ＶＡＮＣＩＤＥ登録商標（バンダービルト社）、ＡＣＴＩＣＩＤＥ登録商標Ｂ２０およびＡＣＴＩＣＩＤＥ登録商標Ｍ２０（ソーケミカルズ社）、およびこれらの組み合わせが含まれてよい。１つの例では、噴射可能な組成物は抗微生物剤の合計量を約０.１重量％から約１重量％（噴射可能な組成物の合計の重量％に基づいて）の範囲で含んでよい。
【００３９】
本願に開示する幾つかの例では、噴射可能な組成物のビヒクルはまた、追加の分散剤（単数または複数）（例えばルブリゾール社のＣＡＲＢＯＳＰＥＲＳＥＴＭＫ−７０２８ポリアクリレートのような低分子量（例えば＜５０００）ポリアクリル酸ポリマー）、保存剤（単数または複数）、噴射性添加剤（単数または複数）、およびその他を含んでよい。
【００４０】
噴射可能な組成物は、酸化セシウムタングステンナノ粒子を含んでいる。１つの例では、酸化セシウムタングステンナノ粒子は他の成分（両性イオン性安定剤を含む）に対して添加されて、噴射可能な組成物を形成する。別の例では、酸化セシウムタングステンナノ粒子は、前述した酸化セシウムタングステンナノ粒子分散物（両性イオン性安定剤を含む）中に存在し、これは他の成分に対して添加されて噴射可能な組成物を形成する別個の分散物である。
【００４１】
本願に記載するところでは、酸化セシウムタングステンナノ粒子は一般式ＣｓｘＷＯ３を有し、ここで０＜ｘ＜１である。酸化セシウムタングステンナノ粒子は噴射可能な組成物に、薄い青色を付与しうる。この色の濃さは、少なくとも部分的には、噴射可能な組成物中の酸化セシウムタングステンナノ粒子の量に依存する。１つの例では、酸化セシウムタングステンナノ粒子は噴射可能な組成物中に、約１重量％から約１５重量％（噴射可能な組成物の合計の重量％に基づいて）の範囲にわたる量で存在してよい。この重量割合は、噴射可能な組成物中における活性な酸化セシウムタングステンナノ粒子の重量割合であり、噴射可能な組成物中に取り入れられてよい酸化セシウムタングステンナノ粒子分散物の合計の重量割合ではない。従って、ここで示された重量割合は、酸化セシウムタングステンナノ粒子が分散物の一部である場合に存在しうる、任意の他の成分（例えば水、両性イオン性安定剤）を算入したものではない。
【００４２】
噴射可能な組成物中の酸化セシウムタングステンナノ粒子の平均粒子径（例えば、体積加重平均径）は、約１ｎｍから約４０ｎｍの範囲にわたってよい。幾つかの例では、酸化セシウムタングステンナノ粒子の平均粒子径は、約１ｎｍから約１５ｎｍまたは約１ｎｍから約１０ｎｍの範囲にわたってよい。この粒子径の範囲の上端（例えば、約３０ｎｍから約４０ｎｍ）は余り望ましくないが、それは、そうした粒子を安定化するのはより困難でありうるからである。
【００４３】
噴射可能な組成物はまた、両性イオン性安定剤を含んでいる。上述したように、両性イオン性安定剤は、酸化セシウムタングステンナノ粒子を含む噴射可能な組成物の安定性を改善しうる。噴射可能な組成物においては、両性イオン性安定剤分子が酸化セシウムタングステンナノ粒子の周囲に保護層を形成して（分散物に関して本願で説明したように）、それらが相互に直接接触することを防止し、および／または粒子表面の間の距離を増大させる（例えば、約１ｎｍから約２ｎｍの範囲にある距離だけ）と考えられる。かくして両性イオン性安定剤は、噴射可能な組成物中において酸化セシウムタングステンナノ粒子が凝集および／または沈降することを防止しうる。
【００４４】
適切な両性イオン性安定剤の例には、Ｃ２からＣ８のベタイン、１００ｇの水に対して少なくとも１０ｇの溶解度を有するＣ２からＣ８のアミノカルボン酸、タウリン、およびこれらの組み合わせのような、分散物に関して前述した任意のものが含まれる。
【００４５】
両性イオン性安定剤は噴射可能な組成物中に、約２重量％から約３５重量％（噴射可能な組成物の合計の重量％に基づいて）の範囲にわたる量で存在してよい。両性イオン性安定剤がＣ２からＣ８のベタインである場合、Ｃ２からＣ８のベタインは、噴射可能な組成物の合計重量％の約８重量％から約３５重量％の範囲にわたる量で存在してよい。両性イオン性安定剤がＣ２からＣ８のアミノカルボン酸である場合、Ｃ２からＣ８のアミノカルボン酸は、噴射可能な組成物の合計重量％の約２重量％から約２０重量％の範囲にわたる量で存在してよい。両性イオン性安定剤がタウリンである場合、タウリンは噴射可能な組成物の合計重量％の約２重量％から約３５重量％の範囲にわたる量で存在してよい。
【００４６】
１つの例では、酸化セシウムタングステンナノ粒子の両性イオン性安定剤に対する重量比は１：１０から１０：１の範囲にわたる。別の例では、酸化セシウムタングステンナノ粒子の両性イオン性安定剤に対する重量は１：１である。
【００４７】
幾つかの例では、両性イオン性安定剤は、酸化セシウムタングステンナノ粒子およびビヒクルの他の成分と共に添加されて、噴射可能な組成物を形成してよい。この例では、両性イオン性安定剤は、ビヒクルに直接添加されてよい。他の例では、両性イオン性安定剤は酸化セシウムタングステンナノ粒子分散物中へと、その分散物をビヒクルに取り入れるよりも前に添加してよい。
【００４８】
噴射可能な組成物の残部は水である。
【００４９】
幾つかの例では、噴射可能な組成物はまた、酸化セシウムタングステンナノ粒子に加えて、着色剤をも含んでよい。噴射可能な組成物中に存在してよい着色剤の量は、約１重量％から約１０重量％（噴射可能な組成物の合計重量％に基づいて）の範囲にわたる。着色剤は、任意の適切な色を有する顔料および／または染料であってよい。色の例には、シアン、マゼンタ、イエロー、その他が含まれる。着色剤の例には、アシッドイエロー２３（ＡＹ２３）、アシッドイエロー１７（ＡＹ１７）、アシッドレッド５２（ＡＲ５２）、アシッドレッド２８９（ＡＲ２８９）、リアクティブレッド１８０（ＲＲ１８０）、Ｈ−ＭＡマゼンタ、Ｈ−ＭＩマゼンタ、ダイレクトブルー１９９（ＤＢ１９９）、プロジェットＣ８５４、Ｈ−ＣＢシアンのような染料、またはピグメントブルー１５：３（ＰＢ１５：３）、ピグメントレッド１２２（ＰＲ１２２）、ピグメントイエロー１５５（ＰＹ１５５）、およびピグメントイエロー７４（ＰＹ７４）のような顔料が含まれる。アニオン性着色剤が含有される場合には、着色剤が噴射可能な組成物から析出しないように、その量を調節（例えば低減）してよい。
【００５０】
本願において、酸化セシウムタングステン分散物の安定性（例えば、ｐＨの安定性、物理的安定性、粘度の安定性、および／またはＩＲ吸光度の安定性）を改善するための方法が開示される。この方法は、両性イオン性安定剤を分散物に取り入れることを含んでいる。
【００５１】
この方法の両性イオン性安定剤は、本願で記載した両性イオン性安定剤の任意の例であってよい。この方法の酸化セシウムタングステン分散物は、両性イオン性安定剤を添加する前の、本願の酸化セシウムタングステン分散物であってよい。
【００５２】
１つの例では、両性イオン性安定剤が添加される酸化セシウムタングステン分散物は、酸化セシウムタングステンナノ粒子および残部の水を含んでいる。
【００５３】
やはり本願に記載されているのは、噴射可能な組成物の安定性（例えば、ｐＨの安定性、物理的安定性、粘度の安定性、および／またはＩＲ吸光度の安定性）を改善するための方法である。この方法は、両性イオン性安定剤を噴射可能な組成物に取り入れることを含んでいる。
【００５４】
この方法の両性イオン性安定剤は、本願で記載した両性イオン性安定剤の任意の例であってよい。この方法の噴射可能な組成物は、両性イオン性安定剤を単独で、または酸化セシウムタングステン分散物の一部として添加する前の、本願に記載した噴射可能な組成物であってよい。
【００５５】
１つの例では、両性イオン性安定剤が添加される噴射可能な組成物は、酸化セシウムタングステンナノ粒子、界面活性剤、共溶媒、および残部の水を含んでいる。別の例では、両性イオン性安定剤が添加される噴射可能な組成物は、酸化セシウムタングステンナノ粒子、界面活性剤、および残部の水を含んでいる。
【００５６】
さらに別の例では、本方法のこの例は、酸化セシウムタングステンナノ粒子を含有する両性イオン性安定剤を水性（水系）分散物を取り入れて、安定化された分散物を形成することを含んでよい。この例において、方法はまた、界面活性剤、幾つかの場合には共溶媒、そして残物の水を安定化された分散物と組み合わせることを含んでよい。
【００５７】
本開示をさらに説明するために、以下に例を提示する。これらの例は説明を行う目的で提示されたものであり、本開示の範囲を限定するものと解釈されてはならないことが理解されよう。
【実施例】
【００５８】
例１〜６においては、幾つかの異なる噴射可能な組成物および分散物の配合物が調製され、分析された。酸化セシウムタングステンナノ粒子の粒子径は、例１〜６の各々において、体積加重平均径（ＭＶ）について測定された。体積加重平均径（ＭＶ）は、ＮＡＮＯＴＲＡＣ登録商標ＷＡＶＥＴＭ粒子径分布測定システム（日機装グループのマイクロトラック社から入手可能）を用いて測定した。試験用サンプルは噴射可能な組成物の試料を脱イオン水で［１：５０００］に希釈することによって調製され、サンプルはさらに処理を行うことなく分析した。例４および５においては、Ｄ５０（すなわち粒子径分布のメジアンであり、集団の１／２はこの値を上回り、１／２はこの値を下回る）およびＤ９５（すなわち集団の９５％がこの値を下回る）がまた、この粒子径分布測定システムを使用して測定された。やはり例４および５において、粒子径はＡＣＣＵＳＩＺＥＲ  Ａ２０００（ピーエスエス社）を使用して測定されているが、これは粒子を計数し、１ｍＬの試料中に存在している特定の粒子径の粒子の数を決定するものである。例７においては、粒子径の測定は、ＨＯＲＩＢＡＴＭＬＡ−９５０粒子径分布測定装置を使用して行われた。
【００５９】
例１
【００６０】
この例は、分散物の安定性が噴射可能な組成物の添加によって影響されるかどうかを判定するために行われた。
【００６１】
酸化セシウムタングステンは、水分散物として粉砕された形で、住友金属鉱山株式会社（住友）から入手した。入手した状態の酸化セシウムタングステン分散物は、安定化用添加剤を何も含有しておらず、また分散物中の粒子の体積加重平均径は５ｎｍと求められた。
【００６２】
この酸化セシウムタングステン分散物を１４の異なる配合物（Ｆ１〜Ｆ１４）中に取り入れた。各々の配合物は、８重量％の酸化セシウムタングステンナノ粒子を含有していた。８重量％の酸化セシウムタングステン以外の各々の配合物の一般成分を表１に示す。
【００６３】
各々の配合物は閉じたバイアル中で、加速貯蔵（ＡＳ）環境において、６０℃の温度に１９日間貯蔵した。粒子径（体積加重平均径）および配合物の外観を、経時的に辿った。配合物をＡＳ環境に貯蔵した後の粒子径および配合物の外観についての結果を表１に示す。２層に相分離した配合物、または酸化セシウムタングステンが沈降した配合物については、粒子径は記録しなかった。
【表１】
2019536825.tif 000003
【００６４】
表１に示すように、酸化セシウムタングステン分散物は、両性イオン性安定剤の例であるベタインを含有している配合物Ｆ３中において安定であった。表１の結果はまた、酸化セシウムタングステン分散物が、試験した他の溶媒および添加剤については、比較的安定性が劣っていることを示している。ＫＯＲＤＥＫＴＭを単独で含有する配合物Ｆ９もまた安定であるが、ＫＯＲＤＥＫＴＭを他の噴射可能な組成物成分（即ち、２−ピロリジノン、ＣＲＯＤＡＦＯＳＴＭＯ３Ａ、ＳＵＲＦＹＮＯＬ登録商標ＳＥＦ、ＣＡＰＳＴＯＮＥ登録商標ＦＳ−３５、ＣＡＲＢＯＳＰＥＲＳＥＴＭＫ−７０２８、ＴＲＩＬＯＮ登録商標Ｍ、およびＰＲＯＸＥＬ登録商標ＧＸＬ）と組み合わせて含有する配合物Ｆ１は２層に相分離した。
【００６５】
例２
【００６６】
噴射可能な組成物の７つの例（インク２、インク３、インク４、インク５、インク６、インク８、およびインク１０と表示）を、ベタインを両性イオン性安定剤として調製した。４つの比較用の噴射可能な組成物（インク１、インク７、インク９、およびインク１１と表示）もまた調製した。これらの比較用の噴射可能な組成物は安定化剤を何も含有していない。例による噴射可能な組成物および比較用の噴射可能な組成物の一般的な配合物が表２に示されており、使用した各々の成分は重量％である。
【表２】
2019536825.tif 000004
【００６７】
例による噴射可能な組成物および比較用の噴射可能な組成物は各々、ＡＳ環境下に６０℃の温度で貯蔵した。例による噴射可能な組成物および比較用の噴射可能な組成物のそれぞれについて、調製直後（０週）、およびＡＳ環境において１週後、２週後、および４週後に、体積加重平均径によって粒子径を測定した。例による噴射可能な組成物および比較用の噴射可能な組成物のそれぞれについて、調製直後の粒子径およびＡＳ環境下で４週後の粒子径を用いて、粒子径の差分を計算した。例による噴射可能な組成物および比較用の噴射可能な組成物のそれぞれについての、調製直後、およびＡＳ環境下で１週後、２週後、および４週後における粒子径、および粒子径の差分を表３に示す。ＡＳ環境下で４週後の粒子径はインク９について記録していないが、これは酸化セシウムタングステンが沈降してしまったためである。
【表３】
2019536825.tif 000005
【００６８】
表３に示す結果は、１−（２−ヒドロキシエチル）−２−ピロリドン単独は酸化セシウムタングステン分散物を不安定化し、そしてベタインは酸化セシウムタングステン分散物を安定化することを示している（例えばインク１、７および９をインク６および８と比較せよ）。表３における結果は、１−（２−ヒドロキシエチル）−２−ピロリドンおよびベタインの組み合わせが使用された場合、ベタインが少なくとも１０重量％の量で存在する場合に、良好な安定化が得られることを示している。表３はさらに、少なくとも１０重量％のベタインを含有する（少なくとも１：１のベタイン対酸化セシウムタングステンの重量比に対応する）、例による噴射可能な組成物は、４週後でも粒子径変化が１％またはそれ未満であることを示している。
【００６９】
例３
【００７０】
噴射可能な組成物の別の７つの例（インク１２〜１８と表示）を、ベータアラニンまたはベタインの何れかを両性イオン性安定剤として用いて調製した。インク１５および１６は、ベータアラニンを酸化セシウムタングステンの粉砕中に添加することによって調製した。インク１２、１３、１４、および１８は、ベータアラニンを酸化セシウムタングステンの粉砕後に添加することによって調製した。インク１７は、ベタインを酸化セシウムタングステンの粉砕後に添加することによって調製した。これらの例の噴射可能な組成物の一般的な配合物が表４に示されており、使用した各々の成分は重量％である。
【表４】
2019536825.tif 000006
【００７１】
噴射可能な組成物の例の各々は、ＡＳ環境下に６０℃の温度で貯蔵した。噴射可能な組成物の例の各々について、酸化セシウムタングステンナノ粒子の体積加重平均径を調製後、およびＡＳ環境下で１週後、２週後、４週後、および６週後に測定した。
【００７２】
これらの測定の結果を図１に示している。体積加重平均径の値（ＭＶ、μｍ単位）はＹ軸に取ってあり、Ｘ軸は噴射可能な組成物を示している（噴射可能な組成物のそれぞれについてバーは左から右へと、ＡＳの０週後、１週後、２週後、４週後、および６週後を表す）。図１は、ベータアラニンがベタインよりも少ない重量％において（および小さな重量比において）酸化セシウムタングステンを安定化可能であることを示している。図１はさらに、ベータアラニンおよびベタインは両方とも、溶媒および添加剤の存在下において、噴射可能な組成物の例における酸化セシウムタングステンの成長を安定化させうることを示している。インク１６および１７は約１週間にわたる安定化作用をもたらすことができ；インク１２は約２週間にわたる安定化作用をもたらすことができ；インク１３、１５、および１８は約４週間わたる安定化作用をもたらすことができ；そしてインク１４は約６週間わたる安定化作用をもたらすことができた。インク１２〜１８の配合物中にはＣＡＲＢＯＳＰＥＲＳＥＴＭＫ−７０２８が含有されていたことが留意されるが、その存在は、噴射可能な組成物の安定性に影響しなかったと考えられる。
【００７３】
例４
【００７４】
噴射可能な組成物の別の２つの例（インク１９および２０と表示）が、ベタインを両性イオン性安定剤として調製された。これらの噴射可能な組成物の例の一般的な配合物が表５に示されており、使用した各々の成分は重量％である。
【表５】
2019536825.tif 000007
【００７５】
噴射可能な組成物の例の各々は、ＡＳ環境下に６０℃の温度で貯蔵した。噴射可能な組成物の例のそれぞれについて、調製後、ＡＳ環境下で１週後、および２週後に、粒子径を測定した。この例においては：体積加重平均径（ＭＶ、μｍ単位）、μｍ単位の５０％（Ｄ５０、粒子の５０％がその粒子径未満）、μｍ単位の９５％（Ｄ９５、粒子の９５％がその粒子径未満）、粒子／ｍＬ≧０.５μｍの合計数、および粒子／ｍＬ≧１μｍの合計数を含む、幾つかの粒子径測定が行われた。粒子径の変化は、噴射可能な組成物の例の各々について、調製後の粒子径およびＡＳ環境下で２週間後の粒子径を使用して計算した。インク１９についての粒子径測定結果を表６に示し、インク２０についての粒子径測定結果を表７に示す。
【表６】
2019536825.tif 000008
【表７】
2019536825.tif 000009
【００７６】
表６および表７は、１０重量％のベタイン（ベタイン対酸化セシウムタングステンの重量比で１.２５：１に相当）を含有するインク１９が、１重量％のベタイン（ベタイン対酸化セシウムタングステンの重量比で１：８に相当）を含有するインク２０よりも、酸化セシウムタングステンをより良好に安定化したことを示している。
【００７７】
インク１９および２０（水で１：５００に希釈）はまた、調製後、およびＡＳ環境で６０℃において１週後、２週後、３週後、４週後、５週後、６週後、および７週後に、１,０００ｎｍの波長における吸光度についても試験した。この吸光度の測定結果を図２に示す。吸光度の値はＹ軸に取ってあり、そしてＸ軸は、噴射可能な組成物をＡＳ環境に貯蔵した時間の長さ（週）を示している。図２は、インク１９中の高濃度のベタインが、吸光度の低下を遅延させた（インク２０と比較して）ことを示している。
【００７８】
例５
【００７９】
２０重量％の酸化セシウムタングステンを含有し安定化添加剤を含有しない、３つの酸化セシウムタングステン分散物を、住友より入手した。最初の分散物（分散物１と表示）には何も手を加えなかった。２番目の分散物（分散物２と表示）には、２０重量％の水を添加した。３番目の分散物（分散物３と表示）には、２０重量％の乾燥ベータアラニンを添加し、ベータアラニンが完全に溶解するまで一定の粉砕を行った。最終的な分散物の一般的な配合物が以下の表８に示されており、使用した各々の成分は重量％である。
【表８】
2019536825.tif 000010
【００８０】
分散物の各々は、Ｔサイクルを経させた。Ｔサイクルの間に、各々の分散物は７０℃の高温に加熱され、その温度は数分間保持され、そして次に各々の分散物は−４０℃の低温に冷却され、その温度に数分間保持される。この過程を各々の分散物について５サイクル繰り返した。各々の分散物について、Ｔサイクルの前と後に、粘度、ｐＨ、および粒子径（μｍ単位のＭＶ、μｍ単位の５０％、μｍ単位の９５％、粒子／ｍＬ≧０.５μｍの合計数、および粒子／ｍＬ≧１μｍの合計数）を測定し、変化の比率（後／前）を測定の各組について計算した。分散物１についての結果を表９に示し、分散物２についての結果を表１０に示し、そして分散物３についての結果を表１１に示す。
【表９】
2019536825.tif 000011
【表１０】
2019536825.tif 000012
【表１１】
2019536825.tif 000013
【００８１】
表９から表１１は、２０重量％のベータアラニンを含有する分散物３が、分散物１および２に比べて改善された安定性を有していたことを示している。分散物３の改善された安定性はまた、分散物の外観においても看取された。分散物３は１相のままであったが、分散物１および２は２つの層に分離した。分散物１および２についてのＴサイクル後の粘度測定は、分離した分散物の上層について行われたことに留意されたい。
【００８２】
例６
【００８３】
少量の塩（ＮａＮＯ３）の添加による、８重量％の酸化セシウムタングステンを含有し（塩の添加前に）安定化添加剤を含有しない分散物中の、酸化セシウムタングステンの体積加重平均径（ＭＶ、ｎｍ単位）に対する影響を試験した。体積加重平均径に対する影響は、塩の添加直後と、６０℃のＡＳ環境に２日置いた後で測定した。分散物中の酸化セシウムタングステンの粒子径を測定した。これらの測定の結果は図３に示されている。体積加重平均径の値（ＭＶ、ｎｍ単位）はＹ軸に取ってあり、そしてＸ軸は分散物に対して添加されたＮａＮＯ３の量（Ｍ）を示している。図３は、酸化セシウムタングステン中における＞０.００２Ｍの１価カチオン塩の存在が、殆ど瞬時に測定粒子径の増大を招くことを示している。かくして図３は、塩による衝撃試験は、酸化セシウムタングステン分散物の安定性を改善する性能に関して添加剤（単数または複数）を試験するための、非常に有効な方法であることを示している。
【００８４】
３つの追加の酸化セシウムタングステン分散物（分散物４〜６と表示）を調製した。塩を添加する前の、これらの分散物の一般的な配合物が以下の表１２に示されており、使用した各々の成分は重量％である。
【表１２】
2019536825.tif 000014
【００８５】
次いで、ＮａＮＯ３の原液を徐々に添加し（濃度を０.００５Ｍ、０.０１Ｍ、および０.０２Ｍとするため）、続いて分散物に超音波処理を行った。再度、分散物中の酸化セシウムタングステンの粒子径を測定した。これらの測定の結果は図４に示されている。体積加重平均径の値（ＭＶ、ｎｍ単位）はＹ軸に取ってあり、そしてＸ軸は分散物に対して添加されたＮａＮＯ３の量（Ｍ）を示している。図４は、分散物５（ベタイン対酸化セシウムタングステンの重量比１：２に相当する）および分散物６（ベタイン対酸化セシウムタングステンの重量比１：１に相当する）は両方とも、０.００５Ｍおよびそれ未満の濃度のＮａＮＯ３を許容しうることを示している。図４はさらに、分散物６はＮａＮＯ３濃度が０.０１Ｍに近い場合に、非安定化の兆候を示し始めたことを示している。
【００８６】
さらに３つの酸化セシウムタングステン分散物（分散物７〜９と表示）を調製した。塩を添加する前の、これらの分散物の一般的な配合物が以下の表１３に示されており、使用した各々の成分は重量％である。
【表１３】
2019536825.tif 000015
【００８７】
次いで、ＮａＮＯ３の原液を徐々に添加し、続いて分散物に超音波処理を行った。再度、分散物中の酸化セシウムタングステンの粒子径を測定した。これらの測定の結果は図５に示されている。体積加重平均径の値（ＭＶ、ｎｍ単位）はＹ軸に取ってあり、そしてＸ軸は分散物に対して添加されたＮａＮＯ３の量（Ｍ）を示している。図５は、分散物９（ベータアラニン対酸化セシウムタングステンの重量比１：１に相当する）は、０.００３Ｍおよびそれ未満の濃度のＮａＮＯ３を許容しうることを示している。
【００８８】
例７
【００８９】
５０重量％の酸化セシウムタングステンを含有する事前粉砕した酸化セシウムタングステン濃縮物を住友より入手した。平均粒子径（ＨＯＲＩＢＡＴＭＬＡ−９５０粒子径分布測定装置を使用して測定）は約３５μｍであった。３つの追加の酸化セシウムタングステン分散物（分散物１０〜１２と表示）を調製した。これらの分散物の一般的な配合物が以下の表１４に示されており、使用した各々の成分は重量％である。
【表１４】
2019536825.tif 000016
【００９０】
次いで各々の分散物の５００ｇを、ＭＩＮＩＣＥＲＴＭビーズミル（ＮＥＴＺＳＣＨＴＭから入手可能）および３００μｍのジルコニアビーズおよびＹＴＺ登録商標ビーズを使用して、１７５０ｒｐｍのローター速度で粉砕した。粉砕時間は、分散物１０について１５０分、そして分散物１１および１２について１８０分であった。酸化セシウムタングステンのＤ９５粒子径は各々の分散物について、粉砕の０分後、３０分後、６０分後、９０分後、１２０分後、および１５０分後に測定した。酸化セシウムタングステンのＤ９５粒子径は分散物１０については、１８０分後にも測定した。これらの測定結果が図６に示されている。Ｄ９５粒子径の値（ｎｍ）はＹ軸に取ってあり、そしてＸ軸は粉砕時間（分）を示している。図６は、分散物１０は粉砕の１８０分後にも依然として１１１ｎｍのＤ９５粒子径を有していたが、分散物１１は粉砕の１５０分後に１７.５ｎｍのＤ９５粒子径を有していたこと、そして分散物１２は粉砕の１５０分後に１８.９ｎｍのＤ９５粒子径を有していたことを示している。加えて、分散物の各々について、粉砕後に酸化セシウムタングステンの体積加重平均径を測定した。分散物１０の体積加重平均径は粉砕の１８０分後に約２５ｎｍであった。分散物１１の体積加重平均径は粉砕の１５０分後に約９.９ｎｍであり、そして分散物１２の体積加重平均径は粉砕の１５０分後に約１０.１ｎｍであった。かくして、ベータアラニンの存在は、酸化セシウムタングステンの体積加重平均径およびＤ９５粒子径の両者を著しく低減させる。
【００９１】
本願に開示した例５〜７の酸化セシウムタングステン分散物は、本願に開示の噴射可能な組成物の例に取り入れられた場合に、上述した例におけるのと同じ仕方か、または実質的に類似する仕方の挙動を行うと考えられる。
【００９２】
本願に提示された範囲は、その記載された範囲および記載範囲内の任意の値または部分範囲を含むことが理解されよう。例えば、約２重量％から約３５重量％の範囲は、約２重量％から約３５重量％という明確に引用された限度だけではなく、３.３５重量％、５.５重量％、１７.７５重量％、２８.８５重量％などといった個別の値、および約３.３５重量％から約１６.５重量％、約２.５重量％から約２７.７重量％などといった部分範囲をも含むように理解されねばならない。さらにまた、値を記述するのに「約」が用いられる場合、それは記載された値からの小さな変動（＋／−１０％まで）を包含することを意図している。
【００９３】
明細書全体を通じて、「１つの例」、「別の例」、「例」等々に対する参照は、その例に関連して記載される特定の要素（例えば特徴、構造、および／または特性）が、本願に記載の少なくとも１つの例に含まれており、他の例においては存在しても存在しなくてもよいことを意味している。加えて、特に別様に明記されていない限り、任意の例について記載された要素は、種々の例において任意の仕方で組み合わせてよいことが理解されよう。
【００９４】
本願に開示された例を記述し特許請求するについては、単数形「ある」、「１つの」、および「その」は、特に別様に明記されていない限り、複数への参照を含むものである。
【００９５】
幾つかの例について詳細に説明してきたが、開示された例を修正してよいことが理解されよう。従って、以上の記載は非限定的であると見做されるべきである。
【図１】
2019536825.tif 000017
【図２】
2019536825.tif 000018
【図３】
2019536825.tif 000019
【図４】
2019536825.tif 000020
【図５】
2019536825.tif 000021
【図６】
2019536825.tif 000022
【国際調査報告】
2019536825.tif 000023
2019536825.tif 000024